FR 2459986 A1 19810116 FR 7916081 A 19790622 La présente irvention se rapporte à une ientille du type de Fresnel, destinée à -Ponctionner dans des struc- tures optiques intégrées. Les techniques de transmission de l'information à distance utilisent oepuis.uelques années la transmission par ondes lumineuses à partir de guides de lumière qui sont constitués le plus souvent de fibres optiques ultrafines ou de guides d'ondes optiques comportant un empilement en sandwichs de couches alt.-rnéne; ce matériaux transparents, -0 générilement d'ailleurs semi-conducteurs. tl guide d'ondes transparent le plus si.iple est ai.nsi u'. sandwich const!tué d'un,mitéridai oe hait indice de-:'-racton in'.r-é entre deux mJatr.4aux d'tr.d4ciss pluis f btló-,. r.,i tel guide d'ondes, un rayon lun!-neux e prepa-,; sal.rsn un trajet en zig-zag dan-.i- la -ouche medi-*,;n U4:nt des rélex.or;i totales a-ternativemerit sur l':;ne pu'-. sur ia:tre de:, in- terfarces. La poss!b-.ib r dE réal1.se;r jujoujrd iali des::ources lumT'eu;ses sCos forme.!e lanci' à diod.e.:omi-zondurtrice ainsi iqu.'. 'cbtnir ' rJOdl'-J.tic.n du Fs::rau L.urJri:el,: transporté pFr mndiifizatiorn de l'indice ce r2fraction d'une couche semi-c3n'ductrc_-à l'6ide Je champs i tr'quer ex- ternes eppi:.que.s, nrci'm.et la raliuat:')n d'un iru corp:t d'r.,ission, t.ranemission et décodage d'une informati-n sous forme lumineuse par:es tec.:iique! uen cormuss dl s aisa tion r;c. semi-ccnaucteurs du type ir.. r: C'est la ra-E.cn pour laquelle aettF. *,uval]e p& i;ue d- transm'ssion dt' l'infbrmation A dista,:c. est appel:a couramment 'optiqLc intégr6e'. Une structure guide d'ondes connue, et de la (,-- 3!) reption la plus simple possible, est représentia sur lu figure 1. Elle est const!tuted'an substrat i d'indte n. recouvert d'une coushe guidante 2 d'indicE n. L'eï-r E'vi-- ronnant d'.inc;ice n =I 1o:s le rôle du deuxiîme subs.trat. Dans un tel guide d'ondes, la propagation étant suppcsSe se faire selon l'axe Oz perpendiculaire à la Figure, la résolution des équations de Maxwell mohtre qu'il existe deux modes de propagation possibles, correspondant chacun à une polarisation particulière de la lumière: dans le mode dit transverse électrique (TE), le champ électrique E est parallèle à la direction Oy X dans le mode dit trans- verse magnétique (TM) c'est le champ magnétique H> qui est parallèle à la direction Oy. Chacun des modes précédents est caractérisé par son indice effectif de propagation neff, relié à la vitesse v de propagation de l'onde lumineuse par la formule v c neff formule dans laquelle c est la vitesse de la lumière dans le vide. La valeur de neff dépend elle-même de la valeur des différents indices des couches du système constituant le guide d'ondes, ainsi que de leurs épaisseurs relatives. Il en résulte qu'en optique intégrée la vitesse d'une onde lumineuse peut être modifiée sait par des variations de l'indice optique, soit par des variations d'épaisseur des différentes couches en présence. Cette remarque est fonda- mentale et sera utilisée, comme on le verra plus loin, dans le cadre de la présente invention. Enfin, il est utile de rappeler que l'onde lumi- neuse se propageant dans un guide optique est parfois éva- nescente au moins dans les deux milieux extrêmes, c'est-à- dire dans les substrats. Ceci signifie qu'elle n'est pas totalement contenue à l'intérieur de la couche guidante, mais pénètre, de façon inhomogène, sur une très faible épaisseur des couches immédiatement voisines. Dans le cas particulier du guide d'ondes de la figure 1, la condition nécessaire et suffisante pour obtenir la présence d'une onde évanescente dans les milieux extrêmes que constituent le substrat 1 et l'air environnant, réside dans la relation suivante entre les différents indices des couches consti- tuantes et l'indice effectif 1 quasi parfaite de la lumière en leur foyer. Nous commencerons d'abord, en nous référant à la figure 2, par rappeler le principe connu de fonctionnement d'une lentille de Fresnel en optique classique. Considérons sur la figure 2 une onde lumineuse plane CE), parvenant, dans la zone I située sur la partie gauche de la figure, sur un plan d'ondes diffractant E. D'après le principe de Fresnel-Huyghens, on peut considérer chacun des points de l'écran E comme une source lumineuse sont les vibrations sont de la forme: A cos 2Â t si l'on considère que tous les points de l'écran E sont en phase et si l'on prend cet écran comme origine des phases. Soit une bande circulaire diffractante mince telle que celle référencée 3 sur la figure 2, et comprise entre les deux circonférences passant par les points P et P', distants de r de l'axe 0 et de dr l'un de l'autre, on peut écrire que la vibration diffractée en un point F de l'axe du système par la bande circulaire 3 de largeur dr est, à un coefficient près, de la forme: A' dr cos 27r(T -) formule dans laquelle T est la période de la vibration lumineuse, X sa longueur d'onde, t le temps et x la dis- tance du point P au point F. Dans ces conditions, pour obtenir l'expression exacte de la vibration totale diffrac- tée par l'écran E au point F, il conviendrait de faire l'intégrale de l'expression précédente de 0 à r, en tenant compte bien sor du fait que: x =Vr2 x r + De façon pratique, Fresnel a imaginé une méthode plus simple pour le calcul de cette intégrale, qui consiste à décomposer la surface de l'écran E située autour du point 0 en un certain nombre de bandes annulaires élémentaires de centre 0 telles que, lorsque l'on passe de la bande d'ordre m de rayon rm à la bande d'ordre m+1 de rayon rm+1, la dis- tance au point F augmente progressivement d'une demi-longueur d'onde, c'est-à-dire de X/2. On peut alors écrire les éga- lités suivantes: Xm = f + m ( m nombre entier), m 2 2 2 2 et Xm =rm +f' formules dans lesquelles x est la distance entre le point m Pm distant de rm du point 0 et le point F, et X la longueur mm d'onde lumineuse utilisée. Du rapprochement des deux équa- tions précédentes, on peut écrire en remplaçant dans la seconde x2 par sa valeur tirée de la première: m 2 + mfl+ m2, 2 2 f + M2 Z r +f 4. Si l'on néglige le terme en ce qui est en pratique justifié car la longueur d'onde A est toujours très inférieure à f, on obtient alors r -- A Autrement dit, pour que la condition imposée au départ sur les variations de parcours des différentes vi- brations diffractées en F par chacune des bandes annulai- res successives soit respectée, les bandes doivent avoir des rayons rm qui croissent comme la racine carrée des entiers successifs. Or, par définition même, on a choisi les diffé- rentes bandes circulaires de rayons rm de façon telle qu'en passant de l'une à l'autre, la vibration diffractée en F par une zone soit déphasée de Â par rapport à la précédente, puisque son parcours diffère d'une demilongueur d'onde. Il 1s en résulte par conséquent que toutes les bandes annulaires de rang pair Cm = O, 2, 4, 6,...) diffractent en F des composantes de vibrations en phase entre elles, que toutes les bandes de rang impair (m = 1, 3, 5,...3 diffractent en F des composantes de vibrations en phase entre elles, les deux familles de composantes de vibration étant déphasées de ir l'une par rapport à l'autre. Dans ces conditions, si l'on veut que le système soit réellement une lentille faisant converger rigoureusement les rayons parallèles de l'onde CE) de la zone I en phase au point F de la zone II suivant l'onde sphérique (E'], deux solutions sont possibles: - la première consiste à introduire un déphasage complémen- taire de T à toutes les composantes de vibration des ban- des circulaires de rang pair ou de rang impair et on ob- tient alors une lentille de Fresnel dite à déphasage; - la seconde consiste à absorber l'énergie lumineuse d'une bande sur deux, en ne laissant subsister que les bandes paires ou impaires qui, comme on vient de le voir, sont toutes en phase. On obtient alors une lentille de Fresnel dite à absorption, qui a pour inconvénient que l'amplitude de la lumière au point F est divisée par 2 et,, par suite, son intensité par 4. Pour réaliser une lentille de Fresnel en optique intégrée, on peut transposer les enseignements précédents de l'optique classique au cas o la lumière se propage dans un milieu à deux dimensions. L'expérience montre que l'approximation qui résulte du fait que l'on néglige l'exis- tence d'une propagation selon les modes guidés est accepta- ble. Les figures 3, en perspective cavalière, et 4, coupe de la figure 3 selon l'une des surcouches de celle-ci, permettent de comprendre la composition d'une telle lentille de Fresnel intégrée. On retrouve dans cette lentille les couches 1 et 2 du guide d'ondes de la figure 1, et l'on a figuré par des flèches F1 les trajets lumineux de l'onde plane (E) parvenant sur la lentille, qu'il s'agit de transformer en une onde (Z') circulaire dont les rayons F' convergent vers un point de l'axe F constituant le foyer de la lentille. Par assimi- lation avec les lentilles de Fresnel classiques, une lentille de Fresnel en optique intégrée se compose d'un certain nombre de zones linéaires parallèles à l'axe et situées à des dis- tances r de l'axe telles que - m r = imxf, et X = - m "neff formule dans laquelle X0 est la longueur d'onde dans le vide de la radiation lumineuse utilisée. Ces différentes zones linéaires assurent, soit un déphasage convenable d'une moitié de la lumière incidente, soit une absorption totale d'une moitié des rayons lumineux de façon à ne laisser passer en direction du foyer F que des vibrations Èn phase produisant des interférences constructives en ce point. De façon pra- tique, les différentes zones précédentes sont réalisées par des surcouches 4 constituées de plaquettes plates de longueur L, d'épaisseur W' et d'indice n' comme on le voit sur les figures 3 et 4. Si en effet, à la structure initiale de la figure 1, on superpose sur une longueur L une couche d'indice n' et d'épaisseur W' comme indiqué sur la figure 4, on change la valeur de l'indice effectif pour la propagation d'une onde suivant le mode guidé TE, indice qui de n eff dans la zone 5 devient n'ff dans la zone 6. Une onde guidée qui se propage selon le mode TE sur la longueur L dans cette nou- velle structure acquiert par conséquent, par rapport à la phase qu' elle avait dans la structure initiale un déphasage 2Ât= nLO formule dans laquelle En = néff - n.ff- On conçoit par conséquent la possibilité, à l'aide de surcou- ches de cette nature, de modifier localement le déphasage d'une onde guidée par changement de la structure guidante multicouches et d'obtenir ainsi une lentille de Fresnel du type à déphasage. De telles lentilles de Fresnel à déphasage en struc- ture optique intégrée ont d'ailleurs déjà été proposées comme en témoigne par exemple l'article "Fresnel lens in a thin- film waveguide" paru dans Applied Physical Letters 33(6), le 15.9.1278. Dans cet article, on décrit une lentille de Fres- nel à déphasage optique obtenu à l'aide d'un certain nombre de surcouches en forme de plaquettes plates selon une structure comparable à celle qui est représentée sur les figures 3 et 4 précédentes. De façon plus précise, et comme représenté sur la figure 5a, le substrat est un verre d'in- dice ni = 1,51, la couche de guidage est une couche d'oxyde de baryum BaO d'indice n2 = 1,55 et les plaquettes consti- tuant les différentes surcouches sont constituées d'oxyde de cérium CeO d'indice n3 = 2,0.-Dans cette réalisation, on constitue donc les surcouches à l'aide d'un matériau dont l'indice de réfraction est supérieur à celui du guide d'on- des. Ceci présente de nombreux inconvénients que l'on peut résumer ainsi: a) l'onde lumineuse, homogène dans le guide d'onde en BaO est également homogène dans la surcouche de CeO d'indice a supérieur. L'indice effectif du mode guidé augmente dans ce cas continûment avec l'épaisseur W de la surcouche de CeO, ce qui nécessite un excellent contr8le de cette épais- seur W. b} les différences d'indices introduites par une couche d'indi- ce supérieur au guide sont, d'autre part, très importantes. Pour introduire un déphasage de w, la longueur L des motifs gravés doit être très courte, ce qui conduit à une précision faible sur le déphasage introduit (A =-= w L) puisque AL est pratiquement constant et imposé par la technologie. A titre d'exemple, on a tracé sur la figure 5 les courbes de variations de Ane pour le mode TE- en fonction de eff o l'épaisseur W de la surcouche de CeO0 dans l'exemple décrit. o Dans la zone de travail choisie (W X 1000 A) la pente Aneff /dW est d'environ 2.10-4 par A (il faut noter que des couches infé- o rieures à 500 A sont délicates à réaliser de façon homogène]. Ceci, avec une longueur de zone L de 500 pm, correspond à une O variation de déphasage AT de 0,033w par A. Cela signifie que o le contrOle de l'épaisseur W doit être fait à mieux que 10 A, ce qui est tris difficile voir quasi impossible à réaliser pour des fabrications de série. Par ailleurs, on n'a Jamais réalisé à ce jour de lentilles de Fresnel en optique intégrée du type à absorption. La présente invention a précisément pour objet une lentille de Fresnel pour optique intégrée qui tout en étant d'une réalisation aussi simple que celles de l'art antérieur précédemment décrites,permet d'éviter les difficultés inhérentes à la définition précise des longueurs et des épaisseurs des différentes surcouches utilisées sur le guide d'ondes. Elle est réalisable aussi bien sous forme de lentille à déphasage que de lentille à absorption. En effet, si une surcouche de matériau absorbant est déposée au-dessus de la structure initiale, les ondes guidées se propageant selon les modes propres de cette nouvelle struc- ture subissent un coefficient d'absorption a' plus grand que le g coefficient a de la structure initiale. Si le matériau ab- sorbant a été déposé sous forme d'une surcouche de longueur L, l'onde se propageant dans la structure ainsi modifiée, verra son intensité affaiblie d'un facteur e tî a) par rapport à une onde se propageant dans la structure initiale. En pratique, il y a intérêt à disposer des surcouches conduisant à de grandes valeurs de la différence a'-ca) de façon à obtenir, même pour des valeurs faibles de L, une absorption locale de lumière importante. a0 Les explications précédentes permettent de com- prendre que l'optique intégrée autorise, par modification du système de guide d'ondes multicouches à l'aide de sur- couches localisées, d'obtenir l'un des deux effets souhai- tés (déphasage ouabsorption) sur les zones paires ou impai- res de la lumière incidente pour réaliser une lentille de Fresnel sous forme intégrée. Cette lentille de Fresnel, du genre de celles qui comportent un nombre p de plots déposés à la surface d'un guide d'ondes sous forme de plaquettes rectangulaires pla- tes dont la grande dimension est parallèle e l'axe de la lentille, la surcouche d'ordre m en partant de l'axe étant de largeur 1m =\Y - ' et à la distance de l'axe rm =\ /MX formules dans lesquelles: f est la dis- tance focale de la lentille, Xla longueur d'onde de la lumière dans le guide et m un paramètre prenant successive- ment les différentes valeurs de la suite naturelle des nombres entiers de 1 à p+1, se caractérise en ce que l'épais- seur et/ou la longueur de chaque plaquette est au moins égale à la distance de pénétration ou d'absorption de l'onde guidée dans ou sous la surcouche pour le mode de pro- pagation adopté. Comme pour le déphasage de l'art antérieur, on utilise, pour réaliser le déphasage ou l'absorption, les variations d'indice effectif obtenues par addition de sur- couches sur une structure de guide d'ondes, mais en choisis- sant les matériaux en présence, ainsi que leurs différentes dimensions, pour que la propagation ait constamment lieu dans des conditions pour lesquelles les variations d'indice effectif sont saturées en fonction de l'épaisseur et/au de jQ la longueur de la surcouche déposée. Conformément à l'invention, tout ceci est obtenu, pour les lentilles de Fresnel à déphaaage, selon deux schémas possibles, à savoir: a) faire en sorte que l'onde guidée soit évanescente dans la sujrcouche, auquel cas toute épaisseur X supérieure à la profondeur de pénétration de l'onde évanescente dans cette couche produit la même variation d'indice effectif. Pour cela il convient de choisir l'indice de la surcouche inférieure à l'indice effectif pour les modes propres de la structure initiale. b) choisir une surcouche absorbante de telle manière que l'onde lumineuse présente dans la surcouche, sous forme évanescente ou homogène, s'atténue sur une distance WA Dans ces conditions, toutes épaisseurs de surcouche W>WA produit le même effet sur les indices effectifs. Ce résultat peut être obtenu en utilisant en parti- culier soit des couches métalliques soit des couches diélec- triques très absorbantes (semi-conducteur à gap direct par exemple]. Cette solution a cependant l'inconvénient d'atténuer les modes guidés sous la surcouche. Bien que les longueurs L nécessaires pour obtenir un déphasage de 7T soient bien plus faibles que les longueurs L' nécessaires pour produire une atténuation notable, cet effet peut dans certaines conditions être gênant. Pour la réalisation selon l'invention de lentilles de Fresnel du type à absorption, on obtient l'absorption pure et simple de la lumière dans toutes les zones de rang pair ou impair en donnant à la longueur de chaque surcouche dans le sens de parcours de la lumière, une longueur L' au moins égale à la longueur pour laquelle l'onde guidée sous la surcouche est entièrement absorbée. Un avantage important de cette méthode est que si W est en plus choisi tel que W > WA et L > L', ni l'épaisseur W ni la longueur L ne sont plus des paramètres critiques. En revanche, l'intensité au foyer est quatre fois plus faible que pour les lentilles à déphasage, puisque l'am- plitude y est par principe réduite de moitié. Les -lentilles de Fresnel selon l'invention permettent donc, tout en gardant la précision souhaitée sur la transforma- tion de l'onde plane incidente en une onde réfractée sphérique, de s'affranchir des suggestions de dimensionnement précis des longueurs et épaisseurs des surcouches déposées à la surface du guide d'onde, ce qui facilite beaucoup la fabrication in- dustrielle en série de tels composants optiques. De toute façon, l'invention sera mieux comprise à la lecture qui suit de la description de trois exemples de mise en oeuvre de lentilles de Fresnel intégrées, descriptions qui seront faites en se référant aux figures schématiques 6, 7 et 158, sur lesquelles: - la figure 6 montre dans le cas d'une lentille à déphasage et à surcouche diélectrique, la variation de l'indice effectif en fonction de l'épaisseur des surcouches, - la figure Sa muntre schématiquement une coupe à travers le guide d'ondes muni de sa surcouche, - la figure 7 montre dans le cas d'une lentille à déphasage à surcouche absorbante, les variations de l'indice effectif en fonction de l'épaisseur de la surcouche exprimée en o A, - la figure 7a montre la coupe au travers du guide d'onde correspondant à l'exemple de la figure 7, - la figure 8 montre pour une lentille du type à absorption, les variations de l'absorption a exprimées en décibels par centimètre en fonction de l'épaisseur des surcou- ches déposées à la surface du guide d'onde, - la figure Sa montre une coupe en travers du guide d'onde correspondant à la courbe de la figure 8. Les trois exemples de mise en oeuvre de l'invention qui sont décrits maintenant se réfèrent à une lentille de Fresnel construite à partir d'un guide d'onde de base commun et composé de la façon suivante. Le substrat est en oxyde de silicium SiO2 obtenu par oxydation thermique de silicium. Il présente un indice de réfraction n=1,458 pour la longueur d'onde X = 6328 A. La couche guidante qui le recouvre est obtenue par un dépôt par réaction chimique en phase vapeur d'oxynitrure de silicium SiO N. Son indice de réfraction x y n est de 1,60 pour la longueur d'onde À 6328 A; dans l'exemple choisi son épaisseur W est égale à 0,42 micromètre. En se rérant aux figures 6 et 6a. on va décrire la constitution d'une lentille de Fresnel à déphasage dans laquelle les surcouches sont de nature diélectrique. Les différentes surcouches, déposées à la surface du guide d'onde sous forme de plaquettes rectangulaires selon les modalités expliquées en se référant aux figures 3 et 4, sont obtenues par un dépôt de SiO2 sous vide. Conformément à l'invention, l'indice de réfraction n de SiO2 consti- tuant la surcouche est égal à 1,458, c'est-à-dire qu'il est inférieur à l'indice n de la couche guidante. La courbe de la figure 6 montre les variations de l'indice effectif du guide d'onde ainsi constitué en fonction de l'épaisseur go W exprimée en A des différentes surcouches diélectriques déposées. On voit sur la courbe de la figure 6 tracée pour le mode TE que la variation d'indice effectif par rapport à celui du guide initial reste pratiquement constante et -2 égale à 1,4.10 lorsque l'épaisseur W atteint et dépasse go 4000 A. Il est suffisant par conséquent de déposer des sur- couches d'épaisseur W supérieure à 4000 A pour être certain que la variation d'indice effectif par rapport à l'indice du guide d'onde de support est constante et égale.1,4.10 Lorsque cette condition est remplie, on peut calculer fa- cilement la longueur L que doit posséder chaque surcouche dans le sens de propagation de la lumière pour qu'il en résulte un déphasage de l'onde égale à v. En effet, le dé- phasage A Y, la longueur L et la variation An de l'indice sont liés par la formule: 27rAnL Af= si Aq = W, on trouve L = 2-, c'ast-à-dire dans le cas précis 6381-4 L -= 632810- = 23,6 pm. Dans ces conditions, c'est-à-dire 2.1,4.102 o S lorsque W est supérieur à 4000 A, le déphasage introduit est complètement indépendant de l'épaisseur, ce qui facilite gran- daement la fabrication de la lentille. Les figures 7 et 7a sont relatives à une lentille de Fresnel à déphasage constituée à partir du même guide d'onde et par l'adjonction d'une série de surcouches disposées comme dans l'exemple précédent, mais en un matériau absorbant, ici de l'aluminium d'indice complexe 1,3 - 7,11i. La figure 7 donne la variation Aneff en fonction de l'épaisseur W des surcouches. Ane se sature au-dessus de o 1300 avlu eff -2 300 A d'épaisseur à la valeur -1,5910, ce qui correspond à une longueur L pour chaque surcouche de l'ordre de 19,9pm pour un déphasage de r (avec également d%' = 0). En effet, dW la longueur L correspondant à un déphasage de 7r s'écrit dans ce cas L = = 2159ce cas L = 102 = 19,9 pm. I. 1 faut noter qut'ici Anff 2.1,59.10 est négatif du fait de la valeur négative de la partie réelle de la constante diélectrique du métal. Comme dans l'exemple précédent, le fait de travailler o avec des surcouches d'épaisseur supérieure à 300 A, évite tout problème de stabilité de l'épaisseur des surcouches déposées au cours d'une fabrication industrielle en série. Les figures 8 et 8a suivantes sont relatives à la fabrication d'une lentille de Fresnel à absorption à l'aide de surcouches conformes au modèle des figures 3 et 4. La struc- ture utilisée pour le guide d'onde initial et les surcouches est la même quant aux matériaux, mais cette fois, l'épaisseur Q des surcouches d'aluminium est choisie supérieure à 500 A de façon à travailler avec un taux d'absorption constant et égal comme on le voit sur la figure 8, à 530 db/cm. Si, dans ces conditions, on souhaite avoir par - exemple une diminution de l'intensité d'un facteur 1000, ce qui correspond à une absorption de 30 db, un simple calcul de proportionnalité montre que la longueur d'interaction L de chaque surcouche doit tre égale à 30/S30cm = 565pm. On peut donc en toute sécurité, lors d'une fabrication, utiliser des O surcouches ayant à la fois une épaisseur supérieure à 500 A et une longueur supérieure à 565pm tout en étant certain d'ob- tenir toujours une absorption correspondant à une diminution d'intensité dans un rapport d'au moins 1000 entre la lumière incidente et la lumière sortante pour celles des zones de la lentille (d'ordre pair ou d'ordre impair) dont on aura choisi d'absorber le rayonnement lumineux. On peut noter enfin, pour comparer cet exemple avec l'exemple précédent de la lentille à déphasage possédant des surcouches d'aluminium, que dans ce dernier cas, la longueur d'interaction de 19,9im correspondait à une absorption de lu- mière de 1db, pratiquement négligeable par conséquent, et sans commune mesure avec celle que l'on recherche volontairement ici dans le cas d'une lentille à absorption. REVENDICATIONS 1. Lentille de Fresnel pour optique intégrée, du genre de celles qui comportent un nombre p de surccuches dé- posées à la surface d'un guide d'ondes de longueur X sous forme de plaquettes rectangulaires plates dont la longueur est parallèle à l'axe de la lentille, la surcouche d'ordre m en partant de l'axe étant de largeur lm \ (me1)Àf - \,Mâf et à la distance de l'axe r m=f, formules dans lesquelles f est la distance focale de la lentille. m est un paramètre prenant successivement les différentes valeurs de la suite naturelle des nombres entiers de 1 à p. caractérisée en ce que l'épaisseur et/ou la longueur de chaque plaquette est au moins égale à la distance de pénétration ou d'absorp- tion de l'onde guidée dans ou sous la surcouche pour le mode de propagation adopté. 2. Lentille de Fresnel du type à déphasage selon la revendication 1, caractérisée en ce que les p.surcouches sont en matériau diélectrique dont l'indice de réfraction est inférieur à l'indice effectif du guide d'ondes initial pour le mode de propagation adopté, l'onde guidée étant alors évanescente dans les surcouches et les p surcouches étant d'épaisseur supérieure à l'épaisseur de pénétration de l'onde évanescente dans les surcouches. 3. Lentille de Fresnel du type à déphasage selon la revendication 1. caractérisée en ce que les p surcouches sont en un matériau absorbant, d'épaisseur supérieure à l'épaisseur d'absorption de l'onde. 4. Lentille de Fresnel du type à absorption selon la revendication 1, caractérisée en ce que la longueur de chaque surcouche dans le sens de parcours de la lumière est au moins égale à la longueur pour laquelle l'onde guidée sous la surcouche est entièrement absorbée. 5. Lentille de Fresnel selon la revendication 4, caractérisée en ce que l'épaisseur de chaque surcouche est en outre supérieure à l'épaisseur de pénétration de l'onde dans lesdites surcouches. 6. Lentille de Fresnel selon la revendication 2. caractérisée en ce que le guide d'ondes étant constitué d'un l6 substrat de SiO2 revêtu d'une couche d'oxynitrure de silicium SiOxN y, les différentes surcouches sont en silice SiO2. 7. Lentille de Fresnel selon l'une quelconque des revendications 3 et 4, caractérisée en ce que le guide d'ondes étant constitué d'un substrat de SiO2 revêtu d'une couche d'oxynitrure de silicium SiOxNy, les différentes surcouches sont en aluminium.